(57)【要約】【課題】銅スラグを細骨材の一部として含有する細骨材を製造するに際して、高い生産性で、その銅スラグが均一に分散している細骨材を製造することができる方法を提供する。【解決手段】本発明は、銅スラグを細骨材の一部として含有する細骨材を製造する方法であって、細骨材材料としての、海砂と、砕砂と、石灰と、銅スラグとを、細骨材中の銅スラグ混合率（％）が所定割合となるようにそれぞれを秤量する秤量工程Ｓ１と、細骨材材料を順次混合して細骨材を得る基礎混合工程Ｓ２と、を有する。そして、基礎混合工程Ｓ２では、最初に、銅スラグの全量と、海砂、砕砂、及び石灰から選ばれる１種のその銅スラグの量と同量とを混合し、その後、残余の細骨材材料を順次混合する。【選択図】図１
2019112260.tif 000002
【特許請求の範囲】
【請求項１】
銅スラグを細骨材の一部として含有する細骨材を製造する方法であって、
細骨材材料としての、海砂と、砕砂と、石灰と、銅スラグとを、前記細骨材中の銅スラグ混合率（％）が所定の割合となるように、それぞれを秤量する秤量工程と、
前記細骨材材料を順次混合して細骨材を得る基礎混合工程と、を有し、
前記基礎混合工程では、
最初に、前記銅スラグの全量と、前記海砂、前記砕砂、及び前記石灰から選ばれる１種の該銅スラグの量と同量とを混合し、その後、残余の前記細骨材材料を順次混合する
細骨材の製造方法。
【請求項２】
前記基礎混合工程では、混合対象の細骨材材料を挟んで正対するように２台の重機を配置させ、該重機により該細骨材材料を掻き上げて混合する混合操作を１回としたとき、前記銅スラグに対して該銅スラグ以外の前記細骨材材料のいずれか１種を添加して混合する毎に、該混合操作を複数回行って混合する
請求項１に記載の細骨材の製造方法。
【請求項３】
前記重機として、ショベルローダー又はホイールローダーを用いる
請求項２に記載の細骨材の製造方法。
【請求項４】
前記基礎混合工程では、前記銅スラグに対して最後に前記石灰を添加し混合する
請求項１乃至３のいずれかに記載の細骨材の製造方法。
【請求項５】
前記基礎混合工程を経て得られた前記細骨材の山をさらに混合する粗混合工程を有する
請求項１乃至４のいずれかに記載の細骨材の製造方法。
【請求項６】
前記粗混合工程では、混合対象である前記細骨材の山を挟んで正対するように２台の重機を配置させ、該重機により該細骨材を掻き上げて混合する混合操作を複数回行う
請求項５に記載の細骨材の製造方法。
【発明の詳細な説明】
【技術分野】
【０００１】
本発明は、細骨材の製造方法に関するものであり、細骨材の一部として銅スラグを所定の割合で混合させた細骨材を製造する方法に関する。
【背景技術】
【０００２】
コンクリートは、その経済性や施工性、強度、耐久性等から土木建築物の主要材料として広く用いられている。コンクリートは、粗骨材、細骨材、セメント、水を主原料とし、これらをよく混合して泥しょう状態とした生コンクリートを型枠の中に流し込み、硬化させたものである。一般に、コンクリートの原料として、粗骨材としては粒径が約５０ｍｍ以下の砂利が、細骨材は粒径が約５ｍｍ以下の砕砂や砂が用いられている。
【０００３】
近年、環境保護を目的とした規制により、海や川からの砂利や砂の入手が難しくなり、代替材が求められるようになっている。代替材としては、例えば、銅スラグ、高炉スラグ、フライアッシュ焼成物等が挙げられる。その中でも、銅スラグは、アルカリ骨材反応が起きないことや、塩分を含有しないこと等、天然の砕砂や砂より優れた特性を有しており、広く使用されている。ここで、銅スラグとは、銅製錬業で産出される製品であり、鉄、珪素、カルシウム、酸素を主成分とする非晶質無機化合物である。
【０００４】
コンクリート製造工場では、セメント、水、粗骨材、細骨材、混和剤等を、その要求性能や気候等に応じて調合してコンクリートを製造している。
【０００５】
中でも細骨材は、種類毎に特性が異なることから、良質のコンクリートを製造するためには複数種類の細骨材を混合するのが一般的である。このため、例えば、細骨材の種類毎に貯蔵設備や切り出し設備を用意して、複数種類の細骨材を混合したり、複数種類の細骨材が混合された混合済細骨材が流通され用いられている。
【０００６】
さて、コンクリートの製造において、天然砕砂や天然砂だけで構成されている細骨材を用いた場合、得られるコンクリートは、乾燥収縮が大きくなりひび割れる可能性があることが知られている。そこで、例えば特許文献１では、天然砕砂等と銅スラグとを混合してなる細骨材を用いて、コンクリートの乾燥収縮率を所望とする範囲に低減させるべく調製する方法が開示されている。
【０００７】
一方で、コンクリートの製造において、銅スラグだけで構成されている細骨材を用いた場合であって、その銅スラグの中に微量に含まれている不純物（鉛、砒素、カドミウム）の含有量が適切に制御された組成物となっていない場合等では、得られるコンクリートの環境負荷が天然石や土壌の環境負荷を超えるおそれがある。そのため、ＪＩＳ  Ａ５０１１−３：２０１６（非特許文献１）では、コンクリート用細骨材に占める銅スラグの混合割合に上限が示されている。
【０００８】
このように、銅スラグを含む細骨材を用いて良質のコンクリートを得るためには、細骨材の構成やその比率を適切に調整する必要が生じる。また、銅スラグを含む複数種類の材料を混合して細骨材を製造する場合、すべての材料が均一に分散するように混合することが重要となる。
【０００９】
通常、細骨材の製造にあたっては、細骨材を構成する複数の材料を、ショベルローダーやホイールローダー等の重機等を用いて機械的に混合して、混合材料からなる細骨材としている。しかしながら、生産性の観点からそれら材料の混合量は数トン〜十数トンの単位となり、特に、細骨材中の重量割合として１５％〜３０％程度の割合で銅スラグを混合させて細骨材を製造するうえでは、銅スラグが均一に分散した状態となるように混合することは容易ではない。
【００１０】
銅スラグを含む複数の材料を混合して製造される細骨材においては、その均一混合に関する信頼性の確保が重要となり、高い生産性でもって銅スラグを含む複数の材料が均一に分散した状態の細骨材を製造する方法が求められている。
【先行技術文献】
【特許文献】
【００１１】
【特許文献１】特開２０１４−０９４８６０号公報
【非特許文献】
【００１２】
【非特許文献１】ＪＩＳ  Ａ５０１１−３：２０１６
【発明の概要】
【発明が解決しようとする課題】
【００１３】
本発明は、このような実情に鑑みて提案されたものであり、銅スラグを細骨材の一部として含有する細骨材を製造するに際して、高い生産性でもって、少なくともその銅スラグが均一に分散している細骨材を製造することができる方法を提供することを目的とする。
【課題を解決するための手段】
【００１４】
（１）本発明の第１の発明は、銅スラグを細骨材の一部として含有する細骨材を製造する方法であって、細骨材材料としての、海砂と、砕砂と、石灰と、銅スラグとを、前記細骨材中の銅スラグ混合率（％）が所定の割合となるように、それぞれを秤量する秤量工程と、前記細骨材材料を順次混合して細骨材を得る基礎混合工程と、を有し、前記基礎混合工程では、最初に、前記銅スラグの全量と、前記海砂、前記砕砂、及び前記石灰から選ばれる１種の該銅スラグの量と同量とを混合し、その後、残余の前記細骨材材料を順次混合する、細骨材の製造方法である。
【００１５】
（２）本発明の第２の発明は、第１の発明において、前記基礎混合工程では、混合対象の細骨材材料を挟んで正対するように２台の重機を配置させ、該重機により該細骨材材料を掻き上げて混合する混合操作を１回としたとき、前記銅スラグに対して該銅スラグ以外の前記細骨材材料のいずれか１種を添加して混合する毎に、該混合操作を複数回行って混合する、細骨材の製造方法である。
【００１６】
（３）本発明の第３の発明は、第２の発明において、前記重機として、ショベルローダー又はホイールローダーを用いる、細骨材の製造方法である。
【００１７】
（４）本発明の第４の発明は、第１乃至第３のいずれかの発明において、前記基礎混合工程では、前記銅スラグに対して最後に前記石灰を添加し混合する、細骨材の製造方法である。
【００１８】
（５）本発明の第５の発明は、第１乃至第４のいずれかの発明において、前記基礎混合工程を経て得られた前記細骨材の山をさらに混合する粗混合工程を有する、細骨材の製造方法である。
【００１９】
（６）本発明の第６の発明は、第５の発明において、前記粗混合工程では、混合対象である前記細骨材の山を挟んで正対するように２台の重機を配置させ、該重機により該細骨材を掻き上げて混合する混合操作を複数回行う、細骨材の製造方法である。
【発明の効果】
【００２０】
本発明によれば、高い生産性でもって、少なくともその銅スラグが均一に分散している細骨材を製造することができる。
【図面の簡単な説明】
【００２１】
【図１】細骨材の製造方法の流れを示す工程図である。
【図２】実施例における混合の均一性の評価に際して行ったサンプリング方法を説明するための図であり、サンプル区画の箇所を示す模式図である。
【図３】実施例２における混合の均一性の評価結果を示すグラフ図である。
【発明を実施するための形態】
【００２２】
以下、本発明の具体的な実施形態（以下、「本実施の形態」という）について詳細に説明する。なお、本発明は以下の実施形態に限定されるものではなく、本発明の要旨を変更しない範囲で種々の変更が可能である。また、本明細書において、「Ｘ〜Ｙ」（Ｘ、Ｙは任意の整数）との表記は、「Ｘ以上Ｙ以下」の意味である。
【００２３】
本実施の形態に係る細骨材の製造方法は、コンクリートの構成材料となる細骨材の製造方法であって、銅スラグ（ＣＵＳ）を細骨材の一部として所定の割合で含有する細骨材を製造する方法である。細骨材は、例えば、天然砕砂や海砂等の天然材料と共に、銅製錬操業の副産物として産出される銅スラグが所定の割合で混合されて製造される。その銅スラグの混合割合（細骨材中における混合重量割合、ＣＵＳ混合率）は、３０％以下程度であり、例えば１５％〜３０％程度の範囲である。
【００２４】
図１は、本実施の形態に係る細骨材の製造方法の流れを示す工程図である。具体的に、この細骨材の製造方法は、細骨材材料としての、海砂と、砕砂と、石灰と、銅スラグとをそれぞれ秤量する秤量工程Ｓ１と、秤量したそれら細骨材材料を順次混合して細骨材を得る基礎混合工程Ｓ２と、を有する。また、基礎混合工程Ｓ２にて混合して得られた細骨材の山をさらに混合する粗混合工程Ｓ３を有する。
【００２５】
［秤量工程］
秤量工程Ｓ１では、細骨材材料である、海砂と、砕砂と、石灰と、銅スラグとを、製造する細骨材中の銅スラグ混合率（％）が所定の割合となるように、それぞれを秤量する。銅スラグ混合率（％）とは、細骨材中における銅スラグの混合重量割合の百分率であり、特に限定されずコンクリートの用途や適用場所等に応じて適宜決定することができ、例えば、１５％〜３０％程度の範囲であり、好ましくは２０％〜２５％程度の範囲である。
【００２６】
ここで、細骨材を構成する材料（以下、「細骨材材料」ともいう）としては、上述のように、海砂と、砕砂と、石灰と、そして銅スラグとを用いる。
【００２７】
（海砂）
海砂は、天然砂であって、原石が地中で受ける様々な物理化学的な作用、特に水流によって表面が丸みを帯びた外観形状の珪砂である。海砂としては、その大きさは特に限定されず、例えば粒子径が０．１ｍｍ〜５．０ｍｍ程度のものを用いることができる。また、その産地についても特に限定されない。なお、産地により形状や組成等が異なることがあるが、いずれのものであっても使用することができ、所望とするコンクリートの性状によって適宜選択できる。海砂は、一般的には、薄い茶色の色を呈している。
【００２８】
（砕砂）
砕砂は、天然の岩石等を所定の大きさに粉砕することによって得られる砂である。また、人工的な粉砕に限られず、岩石等が自然に粉砕して得られた砂も含まれる。砕砂としては、その大きさは特に限定されず、例えば粒子径が０．１ｍｍ〜５．０ｍｍ程度のものを用いることができる。また、砕砂のもとである岩石の産地についても特に限定されない。なお、岩石の産地は、得られる砕砂の形状や組成等に影響することがあるが、いずれのものであっても使用することができ、所望とするコンクリートの性状によって適宜選択できる。砕砂は、一般的には、薄い茶色の色を呈している。
【００２９】
（石灰）
石灰とは、酸化カルシウム（生石灰）と水酸化カルシウム（消石灰）の両方の概念を含む。細骨材材料として用いられる石灰としては、酸化カルシウム、水酸化カルシウムのいずれか１種でもよく、両方を含むものであってもよい。また、石灰としては、その大きさは特に限定されず、例えば粒子径が０．１ｍｍ〜５．０ｍｍ程度のものを用いることができる。詳しくは後述するが、石灰は、白色又は乳白色を呈するものであるため、黒色に近い色を呈する銅スラグを混合したのちに、その混合物に石灰を混合することで、その混合の均一性を可視化することができる。
【００３０】
（銅スラグ）
銅スラグは、上述したように、銅鉱石に対する銅製錬操業に伴って副産物として産出されるものであり、鉄、珪素、カルシウム、酸素を主成分とする非晶質無機化合物である。例えば特許文献１に示されるように、銅スラグを吸水率が低く、その銅スラグを細骨材材料の一部として細骨材を調製し、これを用いて得られるコンクリートでは、コンクリート中に持ち込まれる水分量が減少し、乾燥収縮率が有効に低減する。
【００３１】
銅スラグとしては、その大きさは特に限定されないが、最大粒子径が０．３ｍｍ〜５．０ｍｍ程度のものを用いることができ、好ましくは最大１．２ｍｍ〜２．５ｍｍのものを用いる。なお、例えば２．５ｍｍの銅スラグ（ＣＵＳ２．５）とは、粒の大きさが２．５ｍｍ以下の銅スラグをいい、２．５ｍｍの目開きの篩により篩分けして分別できる。
【００３２】
また、銅スラグは、黒色に近い濃い色を呈しており、上述した他の細骨材材料と比べても明度が低い。
【００３３】
上述したそれぞれの細骨材材料の混合量、混合割合は、特に限定されず、細骨材中の銅スラグ混合率が所定の割合、例えば２０％〜２５％程度の範囲となるように、それぞれを調整すればよい。また、その混合量や混合割合は、細骨材の組成、その細骨材を用いて製造するコンクリートの所望とする性能等に応じて適宜調整することができる。具体的に、銅スラグ混合率を２０％とした細骨材を調製する場合、例えば、海砂を１３トン、砕砂を６．５トン、石灰を６．５トン、銅スラグを６．５トン、の重量でそれぞれを秤量する。
【００３４】
なお、それぞれの細骨材材料の重量がこれに限定されないことは言うまでもなく、製造される細骨材中の銅スラグ混合率が所定の割合となるように、また製造される細骨材を用いたコンクリートの用途等に応じて、それぞれの重量を設定すればよい。そのため、上述の例のように、必ずしもすべての細骨材材料の重量がほぼ同量、あるいは等倍の関係にある量でなくてもよい。
【００３５】
それぞれの細骨材材料の秤量方法は、特に限定されず、各材料が積み上げられた山から、次の基礎混合工程Ｓ２での混合に用いるショベルローダーやホイールローダー等の重機を用いて行うことができる。例えば、上述した例のように砕砂を６．５トン秤量する場合には、容量が約６．５トンのバケット（ショベル）を備えたショベルローダー等を用いる。このように、次工程の混合に用いる重機により細骨材材料の秤量を行うことで、工程間の流れをスムーズにして処理することができ、効率性を高めることができる。
【００３６】
なお、銅スラグ混合率は、誤差として±２％程度の範囲であれば許容される。
【００３７】
［基礎混合工程］
基礎混合工程Ｓ２では、秤量工程Ｓ１にて所定量を秤量したそれぞれの細骨材材料を順次混合して、銅スラグを所定の割合で混合した細骨材を得る。この基礎混合工程Ｓ２では、それぞれの細骨材材料の混合順序が重要となる。
【００３８】
具体的に、本実施の形態に係る細骨材の製造方法では、最初に、銅スラグの全量と、海砂、砕砂、及び石灰から選ばれる１種のその銅スラグ量と同量と、を混合する。そしてその後、混合して得られた混合物（混合材料）に対し、残余の細骨材材料を順次混合する。
【００３９】
（基礎混合の一例）
より具体的な態様を示して説明する。例えば、銅スラグ混合率を２０％とした細骨材を製造する例において、先ず、秤量工程Ｓ１において、海砂を１３トン、砕砂を６．５トン、石灰を６．５トン、銅スラグを６．５トン、の重量でそれぞれを秤量する。なお、秤量は、ショベルローダー又はホイールローダーにより行うものとする。次に、基礎混合工程Ｓ２では、最初に、銅スラグ６．５トン（全量）と、海砂６．５トン（銅スラグの重量と同量）とを混合する。これにより、銅スラグと海砂とからなる合計１３トンの混合材料Ａが得られる。そしてその後、残余の細骨材材料である、砕砂、海砂、及び石灰のいずれか１種ずつを順次混合していく。例えば、銅スラグと海砂とを混合して得られた混合材料Ａ（重量１３トン）に、砕砂６．５トンを混合する。これにより、さらに砕砂を含む合計１９．５トンの混合材料Ｂが得られる。続いて、得られた混合材料Ｂ（重量１９．５トン）に、海砂６．５トンを混合する。これにより、さらに海砂を混合させた合計２６トンの混合材料Ｃが得られる。最後に、得られた混合材料Ｃ（重量２６トン）に、石灰６．５トンを混合する。これにより、合計３２．５トンの混合材料Ｄが得られる。
【００４０】
以下に、上述した基礎混合工程Ｓ２における基礎混合の一例の流れを簡易に示す。なお、［１］〜［４］を基礎混合における「混合段階」という。
［１］銅スラグ６．５トン＋海砂６．５トン  →混合材料Ａ
［２］混合材料Ａ＋砕砂６．５トン  →混合材料Ｂ
［３］混合材料Ｂ＋海砂６．５トン  →混合材料Ｃ
［４］混合材料Ｃ＋石灰６．５トン  →混合材料Ｄ（合計重量：３２．５トン）
【００４１】
この例において、混合材料Ｄが、基礎混合工程Ｓ２にてそれぞれの細骨材材料を基礎混合したのちの混合物（細骨材）となる。混合材料Ｄ（細骨材）の合計重量は３２．５トンであり、そのうち銅スラグが６．５トン混合されていることから、基礎混合後の細骨材中における銅スラグの重量割合（銅スラグ混合率）としては２０％となる。
【００４２】
（混合の順序について）
このように基礎混合工程Ｓ２では、それぞれの細骨材材料を秤量したのち、最初に、銅スラグと、海砂、砕砂、及び石灰から選ばれる１種と、を混合する。種々の有意な性能を有する銅スラグを含む細骨材を製造するにあたっては、その銅スラグを均一に混合させることが重要である。その点において、複数の細骨材材料の中でも銅スラグを最初の混合対象とすることで、その銅スラグをベースとして、他の細骨材材料が順次混合されることになり、また他の細骨材材料は一気にではなく順次に混合されることから、最初に混合させた銅スラグの混合回数が最も多くなる。これらのことから、銅スラグを、基礎混合後に得られる混合材料中において均一に分散させることができる。
【００４３】
またそのとき、銅スラグの全量を一気に混合させることが好ましく、その銅スラグとの混合相手の重量も銅スラグ（の全量）と同量とする。これにより、より均一に銅スラグを分散させることができる。銅スラグの混合相手の重量を銅スラグの量よりも少なくすると、得られる混合材料（上記例の混合材料Ａ）において銅スラグの偏在が生じやすくなる。一方で、銅スラグの混合相手の重量を銅スラグの量よりも多くすると、銅スラグとの最初の混合においてその銅スラグが均一に分散されない可能性がある。
【００４４】
なお、「同量」とは、全く同一の重量であることに限られず、±１０％程度の範囲で異なっていても、その同量との意味に含まれるものとする。
【００４５】
また、細骨材材料のうち石灰については、基礎混合工程Ｓ２における基礎混合の処理の最後に混合させる材料とすることが好ましい。すなわち、石灰を、上記例のように［４］の混合段階にて混合させる材料とすることが好ましい。石灰は、白色又は乳白色の色を呈するものであり、他の細骨材材料と比べても明度が高い。特に、黒色に近い銅スラグをベースに混合されたときには、目視にて明確に石灰の混合を確認することができる。したがって、混合の最後の細骨材材料を石灰とすることで、混合の度合いを視覚的に確認することができる。
【００４６】
また、最後の混合段階（上記例の［４］段階）で混合される細骨材材料は、他の材料と比べて混合回数が少なくなり、また、他の細骨材材料を混合した後の総量の多い状態で混合されるため、１回の混合による細骨材材料全体の均質化が進む度合いは比較的遅くなる。その点においても、最後の混合段階にて混合させる細骨材材料を、視覚的に混合を確認できる材料である石灰とすることで、混合不足を防ぐことができ、適宜混合回数の調整等の混合調整を行うこともできる。
【００４７】
（混合の方法について）
基礎混合工程Ｓ２における各混合段階の混合について、具体的な方法は特に限定されず、複数の細骨材材料を均一にかつ効率的に混合できる方法であればよい。例えば、上記例のように、それぞれの細骨材材料の混合量が数トン〜十数トンの単位となる場合には、秤量工程Ｓ１での秤量に用いたショベルローダー等の重機を用いて行うことができる。一方で、実験操作レベルを含めて混合量が比較的少ないような場合には、混合作業場にてショベルやスコップ等の操作者の手動で操作できる器具を用いて行うことができる。
【００４８】
ここで、上記例のように、それぞれの細骨材材料の混合量が数トン〜十数トンの単位となるときの混合方法について具体的に説明する。上述したように、細骨材材料の混合量が多くなるような場合には、ショベルローダー等の重機を用いて混合操作を行うことができる。例えば、細骨材材料を混合するのに十分な領域の混合場を確保し、そこに、銅スラグと、例えば海砂とを載置して混合を開始する。
【００４９】
具体的には、銅スラグと海砂とを載置させて得られた山を挟んで正対するように（向かい合うように）２台のショベルローダー等を設置する。そして、その２台のショベルローダー等により挟むようにして、それぞれのショベルローダー等で、山となった細骨材材料を、掻き上げ、その後落下させる（掻き上げ＋落下）、という操作を行う。掻き上げにおいては、ショベルローダー等のバケット（ショベル）の容量以上の量が掬い上げられるようにし、落下においては、そのバケットで掬い上げた全量が混合場に落ちるようにする。
【００５０】
そして、この「掻き上げ＋落下」を混合操作“１回”としてカウントしたとき、各混合段階（上記例での［１］〜［４］段階のそれぞれ）において複数回の混合操作を行う。つまり、例えば上記例において、［１］段階目での銅スラグと海砂との混合操作を１０回、［２］段階目での混合材料Ａと砕砂との混合操作を１０回、［３］段階目での混合材料Ｂと海砂との混合操作を１０回、［４］段階目での混合材料Ｃと石灰との混合操作を１０回、といったように、細骨材材料のいずれか１種を順次添加して混合する毎に、「掻き上げ＋落下」の混合操作を複数回行う。
【００５１】
各混合段階にて行う混合操作の回数は、特に限定されず処理量等に応じて適宜設定できるが、３回〜１５回程度とすることが好ましく、５回〜１２回程度とすることがより好ましく、１０回程度とすることが特に好ましい。また、各混合段階における混合回数は、それぞれ同一であっても、異なっていてもよい。なお、混合操作の回数とは、２台のショベルローダー等の重機で行う混合操作の回数であって、それぞれの重機で例えば１０回の「掻き上げ＋落下」の混合操作を行うことになる（したがって、重機単位での回数に換算すると倍の回数（例えば２０回）となる）。
【００５２】
このように、各混合段階において２台のショベルローダー等の重機を用いた混合操作を複数回行うようにして細骨材材料に対する混合を行うことで、複数の細骨材材料をより均一に混合することができる。また、その細骨材材料のそれぞれの混合量が数トン〜十数トンのレベルであったとしても、混合のムラ等の不具合を防ぐことができる。
【００５３】
なお、混合操作に用いる重機としては、ショベルローダーに限られず、例えばバックホー等の重機を用いるようにしてもよいが、ショベルローダー又はホイールローダーであれば上述した混合操作をスムーズに行うことができ、しかもその処理量を比較的多くすることができる。
【００５４】
［粗混合工程］
本実施の形態に係る細骨材の製造方法においては、基礎混合工程Ｓ２を経て得られた細骨材をさらに混合する工程（粗混合工程Ｓ３）を有していてもよい。
【００５５】
基礎混合工程Ｓ２では、複数の細骨材材料の所定量が混合（基礎混合）されて混合物（細骨材、上記例の混合材料Ｄ）が得られ、その細骨材は、銅スラグが均一に分散した状態となっている。このとき、さらに、得られた細骨材の山（混合山）に対して混合処理を施すことによって、混合の均一性をより一層に高めることができる。
【００５６】
具体的に、粗混合工程Ｓ３での混合操作としては、例えば、混合対象である細骨材の山を挟んで正対するように２台の重機を配置させ、その重機により細骨材を掻き上げて混合する混合操作を複数回行う。なお、この操作は、基礎混合工程Ｓ２における各混合段階にて行われる混合操作と同様である。重機としては、例えば、ショベルローダー等を使用することができる。
【００５７】
粗混合工程Ｓ３において、例えばこのような混合操作を行うときの回数は、特に限定されないが、５回以上とすることが好ましく、１０回以上とすることが好ましい。なお、上限回数は特に設定されないが、例えば１５回以下程度とすることが、操業の効率性等の観点から好ましい。
【００５８】
［仕上げ混合工程］
また、図示していないが、基礎混合工程Ｓ２を経て得られた細骨材、あるいは、粗混合工程Ｓ３にて再度の混合操作を行った後の細骨材に対して、同様の製造方法を実行することで得られた別の細骨材のロットを混合する工程（仕上げ工程）を有していてもよい。すなわち、仕上げ工程は、一連の製造方法により製造される細骨材のロット内における均一性を高める処理を行う工程ではなく、ロット間における均一性のばらつきの抑えるための処理を行う工程である。
【００５９】
具体的に、仕上げ工程では、一の製造方法により製造された細骨材（便宜的に、「ロットＡ」と称する）と、同様の方法であって他の製造プロセスにより製造された細骨材（便宜的に「ロットＢ」と称する）とを混合し、ロット間における均一性のばらつきを抑える。それぞれのロット（ロットＡ、ロットＢ）からは、所定の同量を秤量すればよい。
【００６０】
混合操作についても、特に限定されず、基礎混合工程Ｓ２や粗混合工程Ｓ３にて実行した混合操作と同様の操作を行うことができる。
【実施例】
【００６１】
以下、本発明の実施例を示してより具体的に説明するが、本発明は以下の実施例に何ら限定されるものではない。
【００６２】
≪実施例１≫
［細骨材の製造］
細骨材材料として、海砂と、砕砂と、石灰と、そして銅スラグ（ＣＵＳ２．５）とを用いて、それらを含有し、銅スラグ混合率を２０％と設定して細骨材を製造した。
【００６３】
（秤量工程）
先ず、それぞれの細骨材材料を秤量した。具体的には、海砂１３．５トン、砕砂６．５トン、石灰６．５トン、銅スラグ６．５トンを、ショベルローダーを用いて秤量した。
【００６４】
なお、ショベルローダーとしては、ショベルの容量が６．５トンであるものを用いた。また、細骨材材料の秤量値は、ショベルローダーに付帯された看量器により測定した。
【００６５】
（基礎混合工程）
次に、秤量したそれぞれの細骨材材料を混合した。具体的には、第１の混合段階として、銅スラグ６．５トンと、海砂６．５トンとを、十分な広さを有する混合場に載置し、銅スラグと海砂とからなる混合前の山を挟んで正対するように２台のショベルローダーを配置し、その２台のショベルローダーのそれぞれで混合操作を行った。
【００６６】
ここで、混合操作は、混合対象の細骨材材料を挟んで正対させた２台のショベルローダーにより細骨材材料を掻き上げて混合する混合操作を１回として、計１０回行った。なお、ショベルローダー１台ずつで１０回の混合操作を行った。
【００６７】
この第１の混合段階における混合操作により、銅スラグ６．５トンと海砂６．５トンとを混合させた混合材料Ａ（合計重量１３トン）を得た。
【００６８】
次に、第２の混合段階として、得られた混合材料Ａ（重量１３トン）に、砕砂６．５トンを混合した。混合においては、第１の混合段階における操作と同様に、２台のショベルローダーを用いて、計１０回の混合操作を行った。この第２の混合段階における混合操作により、混合材料Ｂ（合計重量１９．５トン）を得た。
【００６９】
次に、第３の混合段階として、得られた混合材料Ｂ（重量１９．５トン）に、海砂６．５トンを混合した。混合においては、第１〜第２の混合段階における操作と同様に、２台のショベルローダーを用いて、計１０回の混合操作を行った。この第３の混合段階における混合操作により、混合材料Ｃ（合計重量２６トン）を得た。
【００７０】
最後に、第４の混合段階として、得られた混合材料Ｃ（重量２６トン）に、石灰６．５トンを混合した。混合においては、第１〜第３の混合段階における操作と同様に、２台のショベルローダーを用いて、計１０回の混合操作を行った。この第４の混合段階における混合操作により、混合材料Ｄ（合計重量３２．５トン）である細骨材を得た。
【００７１】
基礎混合工程における混合により細骨材３２．５トンが得られ、混合した銅スラグの重量が６．５トンであることから、細骨材中の銅スラグ混合率は２０％となる。
【００７２】
［評価（混合の均一性について）］
銅スラグを含む細骨材材料を混合することで得られた細骨材３２．５トンにおいて、混合の均一性を評価するために、その細骨材をサンプリングし、各サンプルにおいて銅スラグ混合率を測定した。
【００７３】
具体的には、得られた細骨材３２．５トンの山を円形の煎餅状に均し、図２に示すように面積的に８等分に区画（区画１〜区画８）した。そして、各区画からそれぞれ１ｋｇのサンプルを採取し、蛍光Ｘ線分析装置を用いて各サンプルの銅スラグ混合率を測定した。下記表１に、各サンプルの銅スラグ混合率の測定結果を示す。なお、表中の各サンプルの銅スラグ混合率の単位は「％」である。
【００７４】
【表１】
2019112260.tif 000003
【００７５】
表１に示されるように、銅スラグ混合率２０％に設定して製造した細骨材において、８つのサンプルで測定した銅スラグ混合率の平均は１９．３１％となり、十分に均一に混合されていることが分かった。
【００７６】
≪実施例２≫
［細骨材の製造］
細骨材材料として、海砂と、砕砂と、石灰と、そして銅スラグ（ＣＵＳ２．５）とを用いて、それらを含有し、銅スラグ混合率を２０％と設定して細骨材を製造した。
【００７７】
（秤量工程、基礎混合工程）
実施例１と同様の条件にして、細骨材材料である海砂、砕砂、石灰、及び銅スラグを秤量し（秤量工程）、第１〜第４の混合段階を経て基礎混合を行った（基礎混合工程）。これにより、重量３２．５トンの細骨材（混合材料Ｄ）を得た。
【００７８】
（粗混合工程）
続いて、実施例２では、得られた細骨材をさらに混合した。具体的には、得られた細骨材の山を挟んで正対するように２台のショベルローダーを配置し、その２台のショベルローダーのそれぞれで混合操作を行った。そして、その混合操作は、混合対象の細骨材を挟んで正対させた２台のショベルローダーにより、細骨材を掻き上げて混合する混合操作を１回として、合計で５回、１０回、１５回の３つのパターンを実行した。
【００７９】
このような粗混合工程における混合を経て得られた細骨材（重量３２．５トン）は、銅スラグの重量が６．５トンであることから、細骨材中の銅スラグ混合率は２０％となる。
【００８０】
［評価（混合の均一性について）］
得られた細骨材３２．５トンにおいて、混合の均一性を評価するために、その細骨材をサンプリングし、各サンプルにおいて銅スラグ混合率を測定した。なお、サンプリングは、粗混合工程の混合回数（５回、１０回、１５回）毎に行った。
【００８１】
具体的に、銅スラグ混合率の測定は、得られた細骨材３２．５トンの山を円形の煎餅状に均し、図２に示すように面積的に８等分に区画（区画１〜区画８）した。そして、各区画からそれぞれ１ｋｇのサンプルを採取し、蛍光Ｘ線分析装置を用いて各サンプルの銅スラグ混合率を測定した。
【００８２】
下記表２に、各サンプルの銅スラグ混合率の測定結果を示す。なお、下記表２において、混合回数０回とは、粗混合工程での処理を行わずに製造した細骨材であり、すなわち実施例１での例である。また、表中の各サンプルの銅スラグ混合率の単位は「％」である。また、図３は、その混合の均一性の評価結果のグラフ図である。
【００８３】
【表２】
2019112260.tif 000004
【００８４】
表２及び図３に示されるように、粗混合工程の回数毎においていずれも銅スラグ混合率は１９．５％程度となり、設定した２０％の混合率と近似し、十分に均一に混合されていることが分かった。
【００８５】
粗混合工程での処理の実行の評価に関しては、標準偏差のデータから、粗混合工程において基礎混合後の細骨材をさらに５回混合することで、各サンプルでの銅スラグ混合率のばらつきが小さくなり、安定的な均一性でもって混合できることが分かった。さらに、その粗混合工程における混合の回数を多くすることで、各サンプルでの銅スラグ混合率のばらつきがさらに小さくなり、より安定的な均一性でもって混合できることが分かった。
【図１】
2019112260.tif 000005
【図２】
2019112260.tif 000006
【図３】
2019112260.tif 000007